(57)【特許請求の範囲】
【請求項１】
主鎖に、ウレタン結合および／またはシロキサン結合により形成されたセグメントと、重合性二重結合および炭素原子に結合した反応性シリル基を含有する単量体（ａ）、アルキル基の炭素数が４以上で分岐型の（メタ）アクリル酸アルキル単量体（ｂ）、アルキル基の炭素数が８以上である（メタ）アクリル酸アルキル単量体（ｃ）、アルコール性水酸基を含有する単量体（ｄ）およびその他のビニル系単量体（ｅ）以外の単量体に由来するセグメントとが、３０重量％を越えない範囲で導入されたビニル系重合体からなり、主鎖末端および／または側鎖に一般式（Ｉ）
【化１】
0005220249.tif 000017
（式中、Ｒ1は炭素数１〜１０のアルキル基、Ｒ2は炭素数１〜１０のアルキル基、ａは０〜２の整数を示す。）で表される炭素原子に結合した加水分解性シリル基を分子中に少なくとも１個含有するとともに、かつ、主鎖末端および／または側鎖にアルコール性水酸基を少なくとも１個含有し、さらにアルキル基の炭素数が４以上で分岐型の（メタ）アクリル酸アルキル単量体（ｂ）および／またはアルキル基の炭素数が８以上である（メタ）アクリル酸アルキル単量体（ｃ）が全単量体の５０重量％以上であるビニル系共重合体（Ａ）と、溶剤として芳香族成分が１．０重量％以下の溶剤（Ｂ）のみとを含む塗料用硬化性樹脂組成物であって、
該ビニル系共重合体（Ａ）が単量体として含む該アルキル基の炭素数が４以上で分岐型の（メタ）アクリル酸アルキル単量体（ｂ）が、イソブチルメタアクリレート、ｔ−ブチルメタアクリレート、２−エチルヘキシルメタアクリレートおよび２−エチルヘキシルアクリレートであり、
イソブチルメタアクリレートが、ビニル系共重合体（Ａ）の全単量体の１７．０重量％以上、ｔ−ブチルメタアクリレートが、ビニル系共重合体（Ａ）の全単量体の２０．０重量％以上、２−エチルヘキシルメタアクリレートが、ビニル系共重合体（Ａ）の全単量体の２７．０重量％以上、２−エチルヘキシルアクリレートが、ビニル系共重合体（Ａ）の全単量体の１０．０重量％以上である塗料用硬化性樹脂組成物。
【請求項２】
溶剤（Ｂ）が、ナフテン系溶剤および／またはパラフィン系溶剤である請求項１記載の塗料用硬化性樹脂組成物。
【請求項３】
ビニル系共重合体（Ａ）１００重量部に対して、一般式（ＩＩ）
（Ｒ3Ｏ）4-b−Ｓｉ−Ｒ4b  （ＩＩ）
（式中、Ｒ3は炭素数１〜１０のアルキル基、アリール基およびアラルキル基から選ばれた１価の炭化水素基であり、複数存在する場合には、同一であっても異なっていてもよい。Ｒ4は炭素数１〜１０のアルキル基、アリール基およびアラルキル基から選ばれた１価の炭化水素基、ｂは０または１を示す。）で表されるシリコン化合物および／またはその部分加水分解縮合物（Ｃ）０．１〜１００重量部を含有してなることを特徴とする請求項１または２記載の塗料用硬化性樹脂組成物。
【請求項４】
塗料用硬化性樹脂組成物に更に架橋剤として、ポリイソシアナート化合物（Ｄ）が塗料用硬化性樹脂組成物の水酸基に対し、イソシアネート基が０．１〜１．５当量配合されてなる請求項１〜３いずれかに記載の塗料用硬化性樹脂組成物。
【請求項５】
塗料用硬化性樹脂組成物に更に硬化触媒（Ｅ）０．０１〜１０重量部が配合されてなる請求項１〜４いずれかに記載の塗料用硬化性樹脂組成物。
【請求項６】
請求項１〜５いずれかに記載の塗料用硬化性樹脂組成物を塗布してなる塗装物。
【発明の詳細な説明】
【技術分野】
【０００１】本発明は、実質的に芳香族成分を含まない溶剤に対しても好適に溶解しうる塗料用硬化性樹脂組成物に関する。
【背景技術】
【０００２】  高耐候性を有する塗料として、例えばフッ素樹脂塗料、アクリルウレタン樹脂塗料、アクリルシリコン樹脂塗料などが知られている。
また、近年環境問題が重視されるようになってから、従来の強溶剤タイプの溶剤の臭気や安全性が問題視され、弱溶剤タイプの溶剤にアクリルウレタン樹脂やアクリルシリコン樹脂を溶解させた塗料が開発されている。
たとえば、特開平１１−２２８９０３公報や特開平１１−２７９４８０公報には、溶剤に弱溶剤系を使用したアクリルシリコン樹脂が、特開２０００−２９７２４２公報には、溶剤に弱溶剤系を使用したシリコン架橋とウレタン架橋を併用する樹脂が記載されている。【０００３】  しかしながら、弱溶剤タイプの溶剤でも、芳香族成分を含んでいるものが殆どであり、溶剤の臭気や安全性に対しては、充分ではないという問題があった。
【発明が解決しようとする課題】
【０００４】  本発明は、実質的に芳香族成分を含まない溶剤にも好適に溶解しうる塗料用硬化性樹脂組成物を提供することを目的とする。
【発明が解決しようとする手段】
【０００５】
【課題を解決するための手段】
本発明は、主鎖に、ウレタン結合および／またはシロキサン結合により形成されたセグメントと、重合性二重結合および炭素原子に結合した反応性シリル基を含有する単量体（ａ）、アルキル基の炭素数が４以上で分岐型の（メタ）アクリル酸アルキル単量体（ｂ）、アルキル基の炭素数が８以上である（メタ）アクリル酸アルキル単量体（ｃ）、アルコール性水酸基を含有する単量体（ｄ）およびその他のビニル系単量体（ｅ）以外の単量体に由来するセグメントとが、３０重量％を越えない範囲で導入されたビニル系重合体からなり、主鎖末端および／または側鎖に一般式（Ｉ）
【化１】
0005220249.tif 000002
（式中、Ｒ1は炭素数１〜１０のアルキル基、Ｒ2は炭素数１〜１０のアルキル基、ａは０〜２の整数を示す。）で表される炭素原子に結合した加水分解性シリル基を分子中に少なくとも１個含有するとともに、かつ、主鎖末端および／または側鎖にアルコール性水酸基を少なくとも１個含有し、さらにアルキル基の炭素数が４以上で分岐型の（メタ）アクリル酸アルキル単量体および／またはアルキル基の炭素数が８以上である（メタ）アクリル酸アルキル単量体が全単量体の５０重量％以上であるビニル系共重合体（Ａ）と、溶剤として芳香族成分が１．０重量％以下の溶剤（Ｂ）のみとを含む塗料用硬化性樹脂組成物であって、
該ビニル系共重合体（Ａ）が単量体として含む該アルキル基の炭素数が４以上で分岐型の（メタ）アクリル酸アルキル単量体（ｂ）が、イソブチルメタアクリレート、ｔ−ブチルメタアクリレートおよび２−エチルヘキシルメタアクリレートであり、
イソブチルメタアクリレートが、ビニル系共重合体（Ａ）の全単量体の１７．０重量％以上、ｔ−ブチルメタアクリレートが、ビニル系共重合体（Ａ）の全単量体の２０．０重量％以上、２−エチルヘキシルメタアクリレートが、ビニル系共重合体（Ａ）の全単量体の２７．０重量％以上、２−エチルヘキシルアクリレートが、ビニル系共重合体（Ａ）の全単量体の１０．０重量％以上である塗料用硬化性樹脂組成物に関する。
また、溶剤（Ｂ）が、ナフテン系溶剤および／またはパラフィン系溶剤であることが好ましい。
また、ビニル系共重合体（Ａ）１００重量部に対して、一般式（ＩＩ）
（Ｒ3Ｏ）4-b−Ｓｉ−Ｒ4b  （ＩＩ）
（式中、Ｒ3は炭素数１〜１０のアルキル基、アリール基およびアラルキル基から選ばれた１価の炭化水素基であり、複数存在する場合には、同一であっても異なっていてもよい。Ｒ4は炭素数１〜１０のアルキル基、アリール基およびアラルキル基から選ばれた１価の炭化水素基、ｂは０または１を示す。）で表されるシリコン化合物および／またはその部分加水分解縮合物（Ｃ）０．１〜１００重量部を含有してなることが好ましい。
また、塗料用硬化性樹脂組成物に更に架橋剤として、ポリイソシアナート化合物（Ｄ）が塗料用硬化性樹脂組成物の水酸基に対し、イソシアネート基が０．１〜１．５当量配合されてなることが好ましい。
また、塗料用硬化性樹脂組成物に更に硬化触媒（Ｅ）０．０１〜１０重量部が配合されてなることが好ましい。
本発明は、上記塗料用硬化性樹脂組成物を塗布してなる塗装物に関する。
【発明を実施するための形態】
【０００７】  本発明には、湿分の存在下、室温で硬化性を有するベース樹脂として加水分解性基と結合したシリル基を有するビニル系共重合体が含有される。
【０００８】  ビニル系共重合体は、その主鎖が実質的にビニル系単量体及び必要に応じてその他単量体を共重合した主鎖からなる。
【０００９】  ここで、「主鎖がビニル系共重合体鎖からなる」とは、ビニル基、ビニリデン基のように、重合性炭素炭素二重結合を化合物あるいは重合性二重結合を有する化合物と他の化合物との共重合体ブロックがビニル系共重合体の主鎖を構成していることを意味する。
【００１０】  上記加水分解性シリル基は、１分子中に少なくとも１個存在すればよいが、充分な硬化性を与え、また、内部応力を緩和するという観点から２〜１０個存在することが好ましい。
【００１１】  前記ビニル系共重合体は、たとえば特開昭５４−３６３９５号公報、特開昭５７−５５９５４号公報などに記載のヒドロシリル化法または反応性シリル基を含有する単量体を用いた溶液重合法によって製造することができるが、合成の容易さなどの点から反応性シリル基を含有する単量体を用い、ラジカル重合開始剤を用いた溶液重合法によって製造することがとくに好ましい。
【００１２】  前記加水分解性基と結合したケイ素基の加水分解性基は、ハロゲン基、アルコキシ基等がある。その中で、反応の制御の簡便さからアルコキシ基が有用である。
【００１３】  前記ビニル系共重合体の数平均分子量は、２０００〜３００００が好ましい。より好ましくは、３０００〜２５０００である。数平均分子量が２０００未満であると、硬化性、耐候性が低下する傾向にあり、３００００を超えると外観性、作業性が低下する傾向がある。
【００１４】  前記ビニル系共重合体は、たとえば重合性二重結合および炭素原子に結合した反応性シリル基を含有する単量体（ａ）、アルキル基の炭素数が４以上で分岐型の（メタ）アクリル酸アルキル単量体（ｂ）、アルキル基の炭素数が８以上である（メタ）アクリル酸アルキル単量体（ｃ）、アルコール性水酸基を含有する単量体（ｄ）、その他のビニル系単量体（ｅ）を共重合することによって製造することができる。
上記反応性シリル基を含有するビニル系単量体（ａ）の具体例としては、例えば、
【００１５】
【化３】
0005220249.tif 000003
などの一般式（ＩＩＩ）
【００１６】
【化４】
0005220249.tif 000004
（式中、Ｒ5は、水素原子またはメチル基を表し、Ｒ6は、水素原子、炭素数１〜１０のアルキル基、炭素数６〜１０のアリール基、または、炭素数７〜１０のアラルキル基を表し、複数存在する場合には、同一であっても異なっていてもよい。Ｒ7は炭素数１〜１０のアルキル基を表し、複数存在する場合には、同一であっても異なっていてもよい。ａは、０〜２の整数を表す。）で表される化合物；
【００１７】
【化５】
0005220249.tif 000005
などの一般式（ＩＶ）
【００１８】
【化６】
0005220249.tif 000006
（式中、Ｒ5、Ｒ6、Ｒ7、ａは前記と同じ、ｎは１〜１２の整数を示す。）で表される化合物；
【００１９】
【化７】
0005220249.tif 000007
などの一般式（Ｖ）：
【００２０】
【化８】
0005220249.tif 000008
（式中、Ｒ5、Ｒ6、Ｒ7、ａ、ｎは前記と同じ）で表される化合物；
【００２１】
【化９】
0005220249.tif 000009
などの一般式（ＶＩ）：
【００２２】
【化１０】
0005220249.tif 000010
（式中、Ｒ5、Ｒ6、Ｒ7およびａは前記と同じ、ｐは１〜１４の整数を示す）で表される化合物
【００２３】
【化１１】
0005220249.tif 000011
などの一般式（ＶＩＩ）
【００２４】
【化１２】
0005220249.tif 000012
（武中、Ｒ5、Ｒ6、Ｒ7、ａは前記と同じ、ｑは０〜２２の整数を示す（化１１も同じ））で表される化合物や、炭素原子に結合した反応性シリル基をウレタン結合またはシロキサン結合を介して末端に有する（メタ）アタリレートなどがあげられる。
【００２５】  これらの中では、共重合性および重合安定性、ならびに得られる組成物の硬化性および保存安定性が優れるという点から、前記一般式（Ｖ）で表される化合物が好ましい。
【００２６】  これらの単量体（ａ）は単独で用いてもよく、２種類以上併用してもよい。前記単量体（ａ）は、前記のように、得られるビニル系共重合体中に反応性シリル基を含有する単量体が１〜９０重量％、さらには３〜７０重量％、とくには３〜５０重量％含有されるように使用するのが好ましい。
【００２７】  また、前記アルキル基の炭素数が４以上で分岐型の（メタ）アクリル酸アルキル単量体（ｂ）の具体例としては、たとえば分岐構造および／または環構造を有するビニル系単量体であれば特に限定はしないが、イソブチル（メタ）アタリレート、ｔ−ブチル（メタ）アクリレート、シクロヘキシル（メタ）アクリレート、３，３，５，−トリメチルシクロヘキシル（メタ）アクリレ−ト、ベンジル（メタ）アクリレート、２−エチルヘキシル（メタ）アクリレ−ト、ジメチルアミノエチル（メタ）アクリレート、ジエチルアミノエチル（メタ）アクリレート、テトラヒドロフルフリル（メタ）アクリレート、３，３，５，−トリメチルシクロヘキシル（メタ）アクリレ−トが挙げられる。特に好ましくは、イソブチル（メタ）アクリレート、ｔ−ブチル（メタ）アクリレート、シクロヘキシル（メタ）アクリレート、２−エチルヘキシル（メタ）アクリレ−トである。
【００２８】  上記単量体（ｂ）は単独で用いてもよく、２種以上併用してもよい。
【００２９】  アルキル基の炭素数が８以上である（メタ）アクリル酸アルキル単量体（ｃ）の具体例としては、たとえば、オクチル（メタ）アクリレ−ト、デシル（メタ）アクリレ−ト、ラウリル（メタ）アクリレ−ト、パルミトイル（メタ）アクリレ−ト、ステアリル（メタ）アクリレート、オクタデカノイル（メタ）アクリレ−ト、オレイル（メタ）アクリレ−ト等が挙げられる。中でも耐候性、溶剤への溶解性が良好という点からデシル（メタ）アクリレ−ト、ラウリル（メタ）アクリレ−ト、パルミトイル（メタ）アクリレ−ト、ステアリル（メタ）アクリレートが好ましい。特に好ましくは、ラウリル（メタ）アクリレ−ト、ステアリル（メタ）アクリレート、イソボルニル（メタ）アクリレ−トである。
【００３０】  上記単量体（ｃ）は単独で用いてもよく、２種以上併用してもよい。
【００３１】  （メタ）アクリル酸アルキル単量体（ｂ）および／または（ｃ）の合計使用量は５０重量％、より好ましくは７０重量％以上である。使用量が５０重量％未満の場合には、ビニル系重合体の溶解性、希釈性が低下する。
【００３２】  さらに、前記アルコール性水酸基含有ビニル系単量体（ｄ）としては特に限定されず、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、２−ヒドロキシエチルビニルエーテル、Ｎ−メチロール（メタ）アクリルアミド、４−ヒドロキシスチレン、東亜合成化学工業社製のアロニクス５７００（商品名）、日本触媒化学工業社製のＨＥ−１０、ＨＥ−２０、ＨＰ−１０及びＨＰ−２０（いずれも商品名）（以上、いずれも末端に水酸基を有するアクリル酸エステルオリゴマー）、日本油脂社製のブレンマーＰＰシリーズ（ポリプロピレングリコールメタクリレート）、ブレンマーＰＥシリーズ（ポリエチレングリコールモノメタクリレート）、ブレンマーＰＥＰシリーズ（ポリエチレングリコールポリプロピレングリコールメタクリレート）、ブレンマーＡＰ４００（ポリプロピレングリコールモノアクリレート）、ブレンマーＡＥ３５０（ポリエチレングリコールモノアクリレート）、及びブレンマーＧＬＭ（グリセロールモノメタクリレート）（いずれも商品名）、水酸基含有ビニル系化合物とε−カプロラクトンとの反応によるε−カプロラクトン変性ヒドロキシアルキルビニル系共重合性化合物、ダイセル化学工業社製ＨＥＡＣ−１（商品名）等のポリカーボネート含有ビニル系化合物等が挙げられる。これらは、単独で用いてもよく、２種以上を併用してもよい。
【００３３】  これらの中では、塗膜に優れた耐酸性及び耐水性を付与することができる点から、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレートが好ましい。
【００３４】  アルコール性水酸基含有ビニル系単量体（ｄ）の使用量は、好ましくは３〜３０重量％、より好ましくは、５〜２０重量％である。３重量％以下の場合には、塗膜硬度や密着性、耐候性が低下する傾向にあり、３０重量％以上の場合にはリコート性が低下する傾向にある。
【００３５】  アルコール性水酸基含有ビニル系単量体（ｄ）を共重合した場合には、硬化塗膜にウレタン結合を導入することができ、有機塗膜に対する密着性をより向上させることが可能となる。
【００３６】  また、前記その他の共重合可能な単量体（ｅ）の具体例としては、たとえばメチル（メタ）アクリレート、エチル（メタ）アクリレート、ブチル（メタ）アクリレート、イソブチル（メタ）アクリレート、ｔ−ブチル（メタ）アクリレート、シクロヘキシル（メタ）アクリレート、ベンジル（メタ）アクリレート、２−エチルヘキシル（メタ）アクリレ−ト、テトラヒドロフルフリル（メタ）アクリレート、３，３，５，−トリメチルシクロヘキシル（メタ）アクリレ−ト、オクチル（メタ）アクリレ−ト、デシル（メタ）アクリレ−ト、ラウリル（メタ）アクリレ−ト、パルミトイル（メタ）アクリレ−ト、ステアリル（メタ）アクリレート、オクタデカノイル（メタ）アクリレ−ト、オレイル（メタ）アクリレ−ト、イソボロニル（メタ）アクリレート、トリフルオロエチル（メタ）アクリレート、ペンタフルオロプロピル（メタ）アクリレート、パーフルオロシクロヘキシル（メタ）アクリレート、（メタ）アクリロニトリル、グリシジル（メタ）アクリレート、ジメチルアミノエチル（メタ）アクリレート、ジエチルアミノエチル（メタ）アクリレート、（メタ）アクリルアミド、α−エチル（メタ）アクリルアミド、Ｎ−ブトキシメチル（メタ）アクリルアミド、Ｎ，Ｎ−ジメチル（メタ）アクリルアミド、Ｎ−メチル（メタ）アクリルアミド、（メタ）アクリロイルモルホリン、マクロモノマーであるＡＳ−６、ＡＮ−６、ＡＡ−６、ＡＢ−６、ＡＫ−５などの化合物（以上、東亜合成化学工業（株）製）、ＰｌａｃｃｅｌＦＡ−１、Ｐｌａｃｃｅｌ  ＦＡ−４、Ｐｌａｃｃｅｌ  ＦＭ−1、Ｐｌａｃｃｅｌ  ＦＭ−４、ＨＥＡＣ−１（以上、ダイセル化学工業（株）製）、（メタ）アクリル酸のヒドロキシアルキルエステル類とリン酸またはリン酸エステル類との縮合生成物などのリン酸エステル基含有（メタ）アクリル系化合物、ウレタン結合やシロキサン結合を含む（メタ）アクリレートやスチレン、αーメチルスチレン、クロロスチレン、スチレンスルホン酸、４ーヒドロキシスチレン、ビニルトルエンなどの芳香族炭化水素系ビニル化合物：マレイン酸、フマル酸、イタコン酸、（メタ）アクリル酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールまたはアミンとのジエステルまたはハーフエステルなどの不飽和カルボン酸のエステル；酢酸ビニル、プロピオン酸ビニル、ジアリルフタレートなどのビニルエステルやアリル化合物；ビニルピリジン、アミノエチルビニルエーテルなどのアミノ基含有ビニル系化合物；イタコン酸ジアミド、クロトン酸アミド、マレイン酸ジアミド、フマル酸ジアミド、Ｎ−ビニルピロリドンなどのアミド基含有ビニル系化合物；２ーヒドロキシエチルビニルエーテル、メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他ビニル系化合物などが挙げられる。
【００３７】  また、本発明においては、得られる本発明の組成物から形成される塗膜の耐候性をさらに向上させる目的で、たとえば主鎖にウレタン結合やシロキサン結合により形成されたセグメント、単量体（ａ）、単量体（ｂ）、単量体（ｃ）、単量体（ｄ）、単量体（ｅ）以外の単量体に由来するセグメントなどを、３０重量％を超えない範囲でビニル系共重合体の製造時に導入してもよい。
【００３８】  これらは単独で用いてもよく、２種以上併用してもよい。ビニル系共重合体にはカルボキシル基またはアミノ基などの基が含まれていてもよく、その場合には、硬化性、密着性が向上する。
【００３９】  前記実質的に芳香族成分を含まない溶剤（Ｂ）とは、有害性を考慮した場合、芳香族成分が１．０重量％以下、さらには０．７重量％以下、特には０．５重量％の溶剤が好ましい。また、その使用量についても、有害性やＰＲＴＲ法等の規制を考慮した場合、８０％以上使用することが好ましい。特に好ましくは、９０％以上である。
【００４０】  その他使用できる溶剤としては、アルコール系、エステル系、ケトン系等が挙げられるが、アルコール系の場合は、イソシアネートとの反応が、またエステル系、ケトン系溶剤は下地を侵すことが考えられることから、その使用量は、可能な限り少ないことが好ましい。
【００４１】  前記実質的に芳香族成分を含まない溶剤（Ｂ）の具体例としては、エクソールＤ４０、エクソールＤ８０、アイソバーＧ（以上、エクソンモービル（株）製）、ＩＰソルベント（出光石油化学（株）製）などのナフテンやパラフィン系の溶剤やＭＣＨ（新日鐵化学（株）製）などのキシレンあるいはその他芳香族を含む溶剤の水添物、さらにはヘキサンやヘプタンなどのいわゆる炭化水素系を主成分とする溶剤が挙げられる。
【００４２】  上記実質的に芳香族成分を含まない溶剤（Ｂ）は、重合溶剤に使用しても、希釈溶剤に使用してもよいが、臭気や有害性を考慮して両者に用いることが最も好ましい。また、上記溶剤（Ｂ）以外の溶剤で重合した後、一度該溶剤を除去し、再び芳香族成分を含まない溶剤（Ｂ）で希釈溶解してもよい。
【００４３】  前記シリコン化合物および／またはその部分加水分解縮合物（Ｃ）（以後、シリコン化合物類（Ｃ）という）は、一般式（ＩＩ）
（Ｒ3Ｏ）4-b−Ｓｉ−Ｒ4b（ＩＩ）
（式中、Ｒ3は炭素数１〜１０のアルキル基、炭素数６〜１０のアリール基および炭素数７〜１２のアラルキル基から選ばれた１価の炭化水素基、Ｒ4は炭素数１〜１０のアルキル基、炭素数６〜１０のアリール基および炭素数７〜１２のアラルキル基から選ばれた１価の炭化水素基、ｂは０または１を示す）で表され、塗膜の耐汚染性を向上させることを主たる目的に配合される成分であり、上記ビニル系共重合体（Ａ）１００重量部に対して、０．１〜１００重量部配合することが好ましく、より好ましくは、５〜８０重量部、更に好ましくは１０〜５０重量部である。
【００４４】  上記シリコン化合物類（Ｃ）の配合量が０．１重量部未満であると、塗膜の耐汚染性が低下し、１００重量部を超えると、クラックが発生したり、塗膜が脆くなったり、硬化性が低下する傾向がある。
【００４５】    前記一般式（ＩＩ）において、Ｒ3は炭素数１〜１０、好ましくはたとえばメチル基、エチル基、ｎ−プロピル基、ｉ−プロピル基、ｎ−ブチル基、ｉ−ブチル基などの炭素数１〜４のアルキル基、好ましくはたとえばフェニル基などの炭素数６〜９のアリール基、好ましくはたとえばベンジル基などの炭素数７〜９のアラルキル基から選ばれた１価の炭化水素基である。
【００４６】  前記アルキル基の炭素数が１０を超える場合には、シリコン化合物類（Ｃ）の反応性が低下するようになる。また、Ｒ3が前記アルキル基、アリール基、アラルキル基以外の場合にも反応性が低下するようになる。
【００４７】  また、前記一般式（ＩＩ）において、Ｒ4は炭素数１〜１０、好ましくはＲ3と同様の炭素数１〜４のアルキル基、好ましくはＲ3と同様の炭素数６〜９のアリール基、好ましくはＲ3と同様の炭素数７〜９のアラルキル基から選ばれた１価の炭化水素である。
【００４８】  前記一般式（ＩＩ）において、（Ｒ3Ｏ）4-bは４−ｂが３以上になるように、すなわちａが０または１になるように選ばれるが、本発明の組成物から形成される塗膜の硬化性が向上するという点からは、ｂが０であるのが好ましい。
【００４９】  一般式（ＩＩ）中に存在する（Ｒ3Ｏ）4-bの数が２個以上の場合、２個以上含まれるＲ3は同じであってもよく、異なっていてもよい。
【００５０】  前記シリコン化合物（ＩＩ）の具体例としては、たとえばテトラメチルシリケート、テトラエチルシリケート、テトラｎ−プロピルシリケート、テトラｉ−プロピルシリケート、テトラｎ−ブチルシリケート、テトラｉ−ブチルシリケートなどのテトラアルキルシリケート；メチルトリメトキシシラン、メチルトリエトキシシラン、フェニルトリメトキシシラン、フェニルトリエトキシシラン、オクタデシルトリエトキシシラン、３ーグリシドキシプロピルトリメトキシシラン、メチルトリｓｅｃ−オクチルオキシシラン、メチルトリフェノキシシラン、メチルトリイソプロポキシシラン、メチルトリブトキシシラン等のシランカップリング剤などが挙げられる。
【００５１】  また、前記シリコン化合物類（Ｃ）の具体例としては、たとえば通常の方法で前記テトラアルキルシリケートやトリアルコキシシランに水を添加し、縮合させて得られるものがあげられ、たとえばＭＳｉ５１、ＭＳｉ５３、ＥＳｉ２８、ＥＳｉ４０、ＨＡＳ−１、ＨＡＳ−１０、ＥＭＳ７０／３０やＥＭＳ６０／４０等のＥＭＳシリーズ、ＥＰＳｉシリーズ（以上、コルコート（株）製）、ＭＳ５１、ＭＳ５６、ＭＳ５１Ｂ１５、ＭＳ５６Ｓ、ＭＳ５６ＳＢ５（以上、三菱化学（株）製）、シリケート４０、シリケート４５、シリケート４８、ＦＲ−３（以上、多摩化学（株）製）などのテトラアルキルシリケートの部分加水分解分解縮合物や、たとえばＡＦＰ−１（信越化学工業（株）製）などのトリアルコキシシランの部分加水分解分解縮合物などが挙げられる。
【００５２】  前記シリコン化合物類（Ｃ）のうちでは、ビニル系樹脂（Ａ）とを用いて形成される塗膜の汚染物質の付着を制御するという点から、ＭＳｉ５１、ＭＳ５１、ＭＳ５６、ＭＳ５１Ｂ１５、ＭＳ５６Ｓ、ＭＳ５６ＳＢ５（テトラメトキシシランの部分加水分解分解縮合物）やＥＳｉ４０、シリケート４０、シリケート４５、シリケート４８、ＥＳｉ４８（テトラエトキシシランの部分加水分解縮合物）、ＦＲ−３、ＥＭＳシリーズ（テトラメトキシシランとテトラエトキシシランの共部分加水分解縮合物）などのテトラアルキルシリケートの部分加水分解分解縮合物を用いるのが好ましい。
【００５３】  さらに、前記シリコン化合物類（Ｃ）のなかでは、縮合度の高いＭＳ５６やＭＳ５６Ｓ、シリケート４５、シリケート４８ＥＳｉ４８、ＦＲ−３、ＥＭＳシリーズなどが初期から塗膜の汚染物質の付着を制御するという点から好ましい。
【００５４】  前記実質的に芳香族成分を含まない溶剤（Ｂ）とは、有害性を考慮した場合、芳香族成分が１．０重量％以下、さらには０．７重量％以下、特には０．５重量％の溶剤が好ましい。また、その使用量についても、有害性やＰＲＴＲ法等の規制を考慮した場合、５０％以上使用することが好ましい。特に好ましくは、８０％以上である。
【００５５】  本発明の塗料用硬化性樹脂組成物には、架橋剤として、ポリイソシアナート化合物（Ｄ）が配合される。
【００５６】  上記ポリイソシアネート化合物（Ｄ）としては、１分子中に２個以上のイソシアネート基を有する化合物を挙げることができ、例えば、ヘキサメチレンジイソシアネート、トリメチルヘキサメチレンジイソシアネート等の脂肪族系；水素添加キシレンジイソシアネート、イソホロンジイソシアネート、シクロヘキサンジイソシアネート等の脂環族系；トリレンジイソシアネート、ジフェニルメタンジイソシアネート等の芳香族系等のものが挙げられる。これらは、単独で用いてもよく、２種以上を併用してもよい。
【００５７】  また、ブロックポリイソシアネート化合物も使用することができ、具体的には、上記ポリイソシアネート化合物を、例えばε−カプロラクタム等のラクタム系ブロック化剤；エタノール、プロパノール、ブタノール等のアルコール系ブロック化剤；アセトキシム等のオキシム系ブロック化剤等でブロックしたもの等が挙げられる。これらは、単独で用いてもよく、２種以上を併用してもよい。
【００５８】  上記アルコール性水酸基含有ビニル系共重合体と上記ポリイソシアネート化合物又はブロックポリイソシアネート化合物との配合割合は、上記アルコール性水酸基含有ビニル系共重合体の水酸基に対し、上記ポリイソシアネート化合物又はブロックポリイソシアネート化合物のイソシアネート基が０．５〜１．５当量になるようにするのが好ましい。より好ましくは、０．８〜１．２当量である。０．５当量未満であると、塗膜の耐候性、耐水性等が低下し、１．５当量を超えると、外観性、耐候性等が低下する傾向にある。
【００５９】  本発明の塗料用硬化性樹脂組成物には、さらに、硬化触媒（Ｅ）が配合できる。
【００６０】  硬化触媒（Ｅ）の具体例としては、例えば、ジブチルスズジラウレート、ジブチルスズジマレエート、ジオクチルスズジラウレート、ジオクチルスズジマレエート、オクチル酸スズ、ジブチルスズビス（メルカプト酸エステル）等の有機スズ化合物；エチルアセトアセテ−トアルミニウムジイソプロピレ−ト、アルミニウムトリス（アセチルアセテート）、アルミニウムトリス（エチルアセトアセテート）、アルミニウムモノアセチルアセトネ−トビス（エチルアセトアセテート）、アルキルアセチルアセテ−トアルミニウムジイソプロピレ−トなどの有機アルミ化合物；有機チタネート化合物；有機亜鉛化合物等の有機金属化合物が挙げられる。これらは、単独で用いてもよく、２種以上併用してもよい。
硬化触媒（Ｅ）の具体例としてさらに、酸触媒が挙げられる。酸触媒としては、リン酸エステル系、スルホン酸系触媒、リン酸に有機アミン配合した系、スルホン酸と有機アミンを配合した系、有機カルボン酸に有機アミンを配合した系がある。
【００６１】  これらは、加水分解性シリル基含有ビニル系共重合体（Ａ）成分に対して０．１〜１０重量部配合することができる。配合量としては０．２〜８重量部が好ましく、０．５〜５重量部が特に好ましい。
【００６２】  また、上記硬化触媒は、単独および２種類以上併用することができる。
【００６３】  有機リン酸エステル系の具体例としては、リン酸、モノメチルホスフェ−ト、モノエチルホスフェ−ト、モノブチルホスフェ−ト、モノオクチルホスフェ−ト、モノデシルホスフェ−ト、ジメチルホスフェ−ト、ジエチルホスフェ−ト、ジドデシルホスフェ−トなどのリン酸またはリン酸エステルがある。スルホン酸系では、ドデシルベンゼンスルホン酸が代表的である。
【００６４】  これらのなかでは、実質的に芳香族成分を含まない溶剤への溶解性から、ジブチルスズジマレエート、ジオクチルスズジラウレート、ジオクチルスズジマレエートなどが好ましい。
【００６５】  また、前記溶液重合の際には、必要に応じて、たとえばn−ドデシルメルカプタン、ｔ−ドデシルメルカプタン、ｎ−ブチルメルカプタン、γーメルカプトプロピルトリメトキシシラン、γーメルカプトプロピルトリエトキシシラン、（ＣＨ3Ｏ）3Ｓｉ−Ｓ−Ｓ−Ｓｉ（ＯＣＨ3）3，（ＣＨ3Ｏ）3Ｓｉ−Ｓ8−Ｓｉ（ＯＣＨ3）3などの連鎖移動剤を単独または２種以上併用することにより、得られるビニル系共重合体の分子量を調整してもよい。とくに、たとえばγーメルカプトプロピルトリメトキシシランなどのアルコキシシリル基を分子中に有する連鎖移動剤を用いた場合には、ビニル系共重合体の末端に反応性シリル基を導入することができるので好ましい。かかる連鎖移動剤の使用量は、用いる重合成分全量の０．０５〜１０重量％、特には０．１〜８重量％であることが好ましい。
【００６６】  また、ビニル系重合体が湿分硬化性であるため、安定性を保持する目的で、脱水剤を使用することが好ましい。脱水剤としては、加水分解性エステル化合物などが挙げられる。その具体例としては、たとえばオルトギ酸メチル、オルトギ酸エチル、オルト酢酸メチル、オルト酢酸エチル、オルトプロピオン酸トリメチル、オルトプロピオン酸トリエチル、オルト酪酸トリメチル、オルト酪酸トリエチルなどの加水分解性エステル化合物、ジメトキシメタン、１，１−ジメトキシエタン、１，１−ジメトキシエタン、１，１−ジメトキシプロパン、１，１−ジメトキシブタン；メチルシリケート、エチルシリケート、メチルトリメトキシシランなどである。この中では、脱水効果の点からオルト酢酸メチルが好ましい。これらは単独で用いてもよく、２種以上併用してもよい。
【００６７】  また、本発明の塗料用硬化性樹脂組成物には、通常塗料に用いられるたとえば希釈剤、紫外線吸収剤、光安定剤、タレ防止剤、レベリング剤などの添加剤；アミノシランなどのシランカップリング剤；ニトロセルロース、セルロースアセテートブチレートなどの繊維素；エポキシ樹脂、メラミン樹脂、塩化ビニル樹脂、フッ素樹脂、塩素化ポリプロピレン、塩化ゴム、ポリビニルブチラール、ポリシロキサンなどの樹脂や顔料などを適宜加えてもよい。
【００６８】  顔料は特に限定はなく、また、その使用量についても特に制限はない。通常塗料に用いられるたとえば酸化チタン、群青、紺青、亜鉛華、ベンガラ、黄鉛、鉛白、カーボンブラック、透明酸化鉄、アルミニウム粉などの無機顔料、アゾ系顔料、トリフェニルメタン系顔料、キノリン系顔料、アントラキノン系顔料、フタロシアニン系顔料などの有機顔料などの顔料が選ばれる。
【００６９】  本発明の塗料用硬化性樹脂組成物は、たとえば浸漬、吹き付け、刷毛、スプレ−などを用いた塗布などの通常の方法によって被塗物に塗布され、通常、常温でそのまま、または３０℃以上で焼き付けて硬化せしめる。
【００７０】  次に、本発明の塗料用硬化性樹脂組成物を実施例に基づいてさらに詳細に説明するが、本発明はかかる実施例のみに限定されるものではない。
製造例  ビニル系重合体の製造
撹拌機、温度計、還流冷却器、窒素ガス導入管および滴下ロ−トを備えた反応器に表１の（イ）成分を仕込み、窒素ガスを導入しつつ１１０℃に昇温した後、表１の（ア）成分の混合物を滴下ロートから５時間かけて等速滴下した。次に（ウ）成分の混合溶液を１時間かけて等速滴下した。その後、引き続き１１０℃で２時間攪拌した後、室温まで冷却した。最後に表１の（エ）成分を加えて攪拌した。
【００７１】  得られた加水分解性シリル基及び水酸基含有ビニル系重合体（Ａ−１〜Ａ−８）、加水分解性シリル基含有ビニル系共重合体（Ａ−９）の各ビニル系共重合体の固形分濃度、ＧＰＣで測定した数平均分子量を表１に示した。
【００７２】
【表１】
0005220249.tif 000013
なお、表中の成分は以下のものを示す。
溶剤
エクソールＤ４０；エクソン−モービル化学株式会社製
ＩＰ１６２０；出光石油化学株式会社製
ＭＣＨ（メチルシクロヘキサン）；新日鐵化学株式会社製
ペガソールＡＮ４５（芳香族成分を約３０％含有）；エクソン−モービル化学株式会社製
実施例
溶剤希釈性
えられたビニル系重合体（Ａ）の樹脂固形分１００重量部に対し、シリコン化合物類（Ｃ）としてＥＳｉ４８（コルコート（株）製のテトラエチルシリケートの部分加水分解縮合物）を２０重量部加えた後、重合溶剤を用いて固形分濃度が５０重量％になるように希釈した。その後、ビニル系重合体（Ａ）１００重量部に対して、２０℃と５℃の雰囲気下、実質的に芳香族成分を含まない溶剤（Ｂ）として、エクソールＤ４０をある一定の割合加えていき白濁を生じるまでの希釈性を確認した。
【００７３】
【表２】
0005220249.tif 000014
白エナメルの作製
製造例１でえられたビニル系共重合体（Ａ）−１の樹脂固形分１００重量部に対し、シリコン化合物類（Ｃ）としてＭＳ５６Ｓ（三菱化学（株）製のテトラメチルシリケートの部分加水分解縮合物）を１５重量部加えた混合液に、顔料として酸化チタン（ＣＲ−９５、石原産業（株）製）４０重量部を添加し、ガラスビーズを用いてペイントコンディショナーで２時間分散させ、固形分濃度が６０重量％の白エナメルをえた。
【００７４】  えられた白エナメルの樹脂固形分１００重量部に対して、ポリイソシアナート（Ｄ）としてＴＳＥ１００（旭化成工業（株）製）をビニル重合体の水酸基に対し、イソシアネート基が１．０当量部と硬化触媒（Ｅ）としてＵ−２０（日東化成（株）製）を０．４重量部、硬化調整成分（Ｆ）さらに、シンナーとしてエクソールＤ４０を添加して撹拌し、固形分濃度が４５重量％の組成物をえた。
【００７５】  表３に示す配合に従い、以下同様にして、固形分濃度４５重量％の組成物を得た。
【００７６】  えられた組成物を直ちにアルミニウム板（Ａ５０５２Ｐ）上に乾燥膜厚が約３０μｍになるようにエアースプレーで塗装し、２３℃で７日間養生（硬化）させ塗膜を得た。結果を表３に示す。
【００７７】
【表３】
0005220249.tif 000015
得られた塗膜の表面状態、光沢、接触角、密着性、上塗りリコ−ト時のちぢみ、耐汚染性、耐候性については以下の方法に従って評価した。
（イ）表面状態
塗膜表面を目視にて観察し、以下の評価基準に基づいて評価した。
（評価基準）
Ａ：表面状態が良好である。
Ｂ：部分的に曇りや斑点がみられる。
Ｃ：全体に曇りや斑点が認められる。
（ロ）光沢
塗膜表面の光沢をＪＩＳ Ｋ ５４００に準拠してＧＭ２６８光沢計（ミノルタ製）を用いて測定した。（６０°光沢）
（ハ）接触角
形成後７日目の塗膜表面の水との静的接触角を接触角測定器（協和界面科学株式会社製ＣＡ―Ｓ１５０型）で測定した。
（ニ）密着性
得られた組成物を、スレ−ト板に複層塗材ＲＥ（イサムタイルＷ；イサム塗料(株)製）、下地調整塗材Ｅ（水性ソフトサーフＳＧ；エスケー化研(株)製）を１．４〜１．６Ｋｇ／ｍ2になるように塗装し、２３℃で１日養生したものに、実施例に示す白エナメル組成物を乾燥膜厚２０〜３０μｍで塗装してサンプルとした。２３℃、５５％ＲＨ条件下で７日間養生後、ＪＩＳＫ５４００に準拠して１ｍｍ碁盤目密着性試験を実施した。
【００７８】  さらに、アルミニウム板（Ａ５０５２Ｐ）上に弱溶剤型エポキシ（マイルドボーセイ；エスケー化研（株））を乾燥膜厚が３０μとなるように塗装し、屋外で２週間曝した。その後、塗膜表面の汚れを軽く拭き取り、実施例に示す白エナメル組成物を乾燥膜厚２０〜３０μｍで塗装してサンプルとした。
２３℃、５５％ＲＨ条件下で７日間養生後、５０℃の温水に７日間浸し、ＪＩＳＫ５４００に準拠して１ｍｍ碁盤目密着性試験を実施した。
【００７９】  また、ガラス板にクリアー樹脂組成物を乾燥膜厚が２０〜３０μｍになるように塗装し（但し、ポリイソシアナート（Ｄ）としてＴＳＥ１００（旭化成工業（株）製）をビニル重合体の水酸基に対し、イソシアネート基が１．０当量部と硬化触媒（Ｅ）としてＵ−２０（日東化成（株）製）を樹脂固形分に対して０．４部）、同様に２３℃、５５％ＲＨ条件下で７日間養生後、ＪＩＳＫ５４００に準拠して１ｍｍ碁盤目密着性試験を実施した。
（評価結果）
１０：１００／１００
８：８０／１００
６：６０／１００
４：４０／１００
２：２０／１００
０：  ０／１００
（ホ）臭気
該組成物をスプレ−トまたはロ−ラ塗装した場合の臭気を以下の基準で評価した。
【００８０】（評価基準）
○；鼻をつくような臭気が感じられず、長時間塗装にも耐えられる。
△；やや臭気が感じられる。
×；臭気が強く、長時間の塗装には耐えられない。
（へ）耐汚染性（ΔＬ値）
養生７日後の塗膜表面および大阪摂津市の屋外で３ケ月間放置（屋外曝露）後の塗膜表面の色彩をＣＲ−３００色差計（ミノルタ製）を用いて各々測定し、得られたＬ値（明度）からその差（ΔＬ値）を求めた。
（ト）耐候性（光沢保持率）
サンシャインウェザオメ−タ−を用い、養生７日後の塗膜表面および２０００時間経過後の塗膜表面の光沢をそれぞれ測定し、２０００時間経過後の光沢保持率（％）を求めた。結果をまとめて表３に示す。なお、比較例２については、養生７日後の光沢値が著しく低いので、光沢保持率は記載していない。
【００８１】  なお、表中の成分は以下のものを示す。
シリコン化合物類（Ｃ）
ＭＳ５６Ｓ；三菱化学株式会社製
ＥＳｉ４８；コルコート株式会社製
ＥＭＳ（７０／３０）；コルコート株式会社製
ポリイソシアネート（Ｄ）
ＴＳＥ１００；旭化成工業株式会社製
ＴＳＳ１００；旭化成工業株式会社製
ＴＳＡ１００；旭化成工業株式会社製
硬化触媒（Ｅ）
Ｕ−１５；日東化成株式会社製  有機錫化合物
Ｕ−２０；日東化成株式会社製  有機錫化合物
Ｕ−３５０；日東化成株式会社製  有機錫化合物
硬化調整成分（Ｆ）
Ｆ−１；γ−メルカプトプロピルトリメトキシシラン
Ｆ−２；ｎ−ドデシルメルカプタン
【発明の効果】
【００８２】  本発明は、主鎖が実質的にビニル系重合体からなり、主鎖末端および／または側鎖に一般式（Ｉ）
【００８３】
【化１３】
0005220249.tif 000016
（式中、Ｒ1は水素原子または炭素数１〜１０のアルキル基、Ｒ2は水素原子または炭素数１〜１０のアルキル基、炭素数６〜２５のアリール基および炭素数７〜１２のアラルキル基から選ばれた１価の炭化水素基、ａは０〜２の整数を示す。）で表される炭素原子に結合した加水分解性シリル基を分子中に少なくとも１個含有するとともに、かつ、主鎖末端および／または側鎖にアルコール性水酸基を少なくとも１個含有し、さらにアルキル基の炭素数が４以上で分岐型の（メタ）アクリル酸アルキル単量体および／またはアルキル基の炭素数が８以上である（メタ）アクリル酸アルキル単量体が全単量体の５０重量％以上であるビニル系共重合体（Ａ）と実質的に芳香族成分を含まない溶剤（Ｂ）を含有してなることにより、充分な溶剤溶解性を有し、且つ臭気や有害性を抑えた塗料用硬化性樹脂組成物を得ることができ、また該塗料用硬化性樹脂組成物を用いて特性の良好な塗膜を得ることが出来る。